(57)【特許請求の範囲】
【請求項１】
基質上にシェラックコーティングを提供するためのプロセスであって、該プロセスは、脂肪酸成分およびシェラックを含むシェラックコーティング組成物を該基質に適用することを含み、ここで該脂肪酸成分  対  該シェラックの重量比は、５：９５〜９５：５であり、ここで該コーティング組成物は、２５℃において０．０２気圧（１５．９トル）より高い平衡蒸気圧を有する１０重量％以下の揮発性のキャリア液体を含み、前記シェラックコーティング組成物は、脂肪酸成分以外のシェラック可塑剤、脂肪酸成分以外のシェラック重合抑制剤、脱粘着剤、着色剤、共フィルム形成剤、矯味矯臭剤、および保存剤からなる群より選択される１もしくはこれより多くのさらなる成分を含み、さらに前記コーティング組成物中におけるこれらのさらなる成分の合計量は、コーティング組成物全体の重量に基づいて２５重量％以下であり、ここで、該基質は、ベーカリー製品であり、ここで、該シェラックコーティング組成物は、該基質に適用される際に溶融され、ここで、該溶融したコーティング組成物は、該シェラックの重合を阻害し、それにより該基質上に連続して密着したシェラックコーティングを提供するように配合される、プロセス。
【請求項２】
前記ベーカリー製品は、ビスケット、クッキー、ウエハース、ワッフルまたはアイスクリームコーンを含む、請求項１に記載のプロセス。
【請求項３】
前記基質は、アイスクリームコーンまたはワッフルである、請求項２に記載のプロセス。
【請求項４】
前記脂肪酸成分  対  前記シェラックの重量比は、５：９５〜５７：４３である、請求項１に記載のプロセス。
【請求項５】
前記脂肪酸成分  対  前記シェラックの重量比は、５：９５〜５０：５０である、請求項１に記載のプロセス。
【請求項６】
前記脂肪酸成分は、遊離脂肪酸、脂肪酸と８個以下の炭素原子を含むモノアルコールもしくはジアルコールとのエステル、脂肪酸モノグリセリド、脂肪酸ジグリセリド、脂肪酸トリグリセリド、脂肪酸リン脂質、脂肪アルコールおよびこれらの混合物からなる群より選択される、請求項１に記載のプロセス。
【請求項７】
前記脂肪酸成分は、遊離脂肪酸、脂肪酸モノグリセリド、脂肪酸ジグリセリド、脂肪酸トリグリセリド、およびこれらの混合物からなる群より選択される、請求項６に記載のプロセス。
【請求項８】
前記脂肪酸成分は、遊離脂肪酸である、請求項７に記載のプロセス。
【請求項９】
前記脂肪酸成分は、オレイン酸、ステアリン酸およびパルミチン酸から選択される、請求項８に記載のプロセス。
【請求項１０】
前記シェラックコーティング組成物は、室温において固体状態にあり、さらに該シェラックコーティング組成物は、４０℃〜１２０℃の軟化点を有する、請求項１に記載のプロセス。
【請求項１１】
前記シェラックコーティング組成物は、６０℃〜９０℃の軟化点を有する、請求項１０に記載のプロセス。
【請求項１２】
前記シェラックコーティング組成物は、溶融噴霧、浸漬、被覆、キャスティング、押し出しコーティング、パンコーティングおよびローラーコーティングのうちの少なくとも１つによって前記基質に適用される、請求項１に記載のプロセス。
【請求項１３】
前記基質は、アイスクリームコーンまたはワッフルであり、ここで、前記脂肪酸成分は、オレイン酸、ステアリン酸、パルミチン酸またはこれらの混合物を含み、ここで、前記脂肪酸成分  対  前記シェラックの重量比は、５：９５〜５７：４３であり、そしてここで前記シェラックコーティング組成物は、溶融噴霧によって前記基質に適用される、請求項１に記載のプロセス。
【請求項１４】
請求項１のプロセスによって作製される、コーティングされた物品。
【請求項１５】
請求項１３のプロセスによって作製される、コーティングされた物品。
【請求項１６】
前記コーティング組成物中におけるさらなる成分の合計量が、コーティング組成物全体の重量に基づいて１０重量％以下である、請求項１に記載のプロセス。
【請求項１７】
前記コーティング組成物中におけるさらなる成分の合計量が、コーティング組成物全体の重量に基づいて５重量％以下である、請求項１６に記載のプロセス。
【請求項１８】
前記コーティング組成物中におけるさらなる成分の合計量が、コーティング組成物全体の重量に基づいて２重量％以下である、請求項１７に記載のプロセス。
【請求項１９】
前記溶融したコーティング組成物が、前記シェラックの重合を阻害するように配合される方法は、（ｉ）前記脂肪酸成分を前記シェラックの融解点より高く加熱し、及び（ｉｉ）溶融した脂肪酸成分に前記シェラックを溶融し、かつブレンドすることによって行われる、請求項１に記載のプロセス。
【発明の詳細な説明】
【技術分野】
【０００１】
（関連出願への相互参照）
本出願は、「ＳＯＬＶＥＮＴ−ＦＲＥＥ  ＳＨＥＬＬＡＣ  ＣＯＡＴＩＮＧ  ＣＯＭＰＯＳＩＴＩＯＮ」と題し、そして２０１５年１月１５日に出願された米国仮特許出願番号第６２／１０３，６６０号、および「ＳＯＬＶＥＮＴ−ＦＲＥＥ  ＳＨＥＬＬＡＣ  ＣＯＡＴＩＮＧ  ＣＯＭＰＯＳＩＴＩＯＮ」と題し、そして２０１５年１１月２３日に出願された仮出願でない米国特許出願番号第１４／９４８，６３６号に基づく優先権および利益を主張しており、これらの両方の出願の全体の開示は、参考として本明細書中に援用される。
【背景技術】
【０００２】
（背景）
シェラックは、種々の製品（食品製品が挙げられる）のためのコーティングとして長年にわたって使用されてきた。例えば、シェラックは、長年にわたって、菓子（例えば、チョコレートで覆われたレーズン、チョコレートで覆われたナッツ、ガムボール、ゼリービーンズなど）のつや出し剤として使用されてきた。さらに、シェラックはまた、長年にわたって、ビタミン、錠剤、種々の持続放出調製物（ｔｉｍｅ−ｒｅｌｅａｓｅ  ｐｒｅｐａｒａｔｉｏｎｓ）、および種々の果物（例えば、リンゴなど）の保護コーティングおよびつや出し（全体および一部の両方）として使用されてきた。さらに、多くの特許および他の刊行物は、シェラックを種々の異なる食品製品（ドーナッツが挙げられる）のつや出し剤として使用することを記載している。例えば、米国特許第６，８６９，６２８号の背景の節およびＵ．Ｓ．２００４／００９６５４８の段落［０００６］を参照のこと。
シェラックは、溶融したときに容易に重合するので、実際問題としては、溶融した形態で基質をコーティングするために使用されてこなかった。むしろ、シェラックを適切な揮発性のキャリア液体中に溶解または分散させて、有効なコーティング組成物として機能するために十分液体である（すなわち、十分流動する）シェラックコーティング組成物を生成することは、必須であった。
【先行技術文献】
【特許文献】
【０００３】
【特許文献１】米国特許第６，８６９，６２８号明細書
【特許文献２】米国特許出願公開第２００４／００９６５４８明細書
【発明の概要】
【課題を解決するための手段】
【０００４】
（発明の要旨）
本発明によれば、溶融したときのシェラックの重合が、シェラックと、少ないとはいえ適切な量の脂肪酸とを合わせることによって阻害され得ることが見出された。結果として、新たなシェラックコーティング組成物が提供され、この組成物は、最小限の、および好ましくは揮発性のキャリア液体を全く含まないという意味において溶媒を含まず（溶媒フリー）、これら組成物の単純な加熱が、これら組成物を十分に液体にして、有効なコーティング組成物として働くことを見出した。
【０００５】
従って、本発明は、基質上にシェラックコーティングを生成するためのシェラックコーティング組成物を提供し、上記シェラックコーティング組成物は、脂肪酸成分およびシェラックを含み、ここで上記脂肪酸成分  対  上記シェラックの重量比は、５：９５〜９５：５であり、そしてさらに上記コーティング組成物は、２５℃において０．０２気圧（１５．９トル）より高い平衡蒸気圧を有する揮発性のキャリア液体の１０重量％以下を含む。
【０００６】
さらに、本発明はまた、シェラックコーティングを基質上に提供するためのプロセスを提供し、上記プロセスは、このコーティング組成物を上記基質に適用する工程を包含する。
特定の実施形態では、例えば、以下が提供される：
（項目１）
基質上にコーティングを生成するためのシェラックコーティング組成物であって、該シェラックコーティング組成物は、脂肪酸成分およびシェラックを含み、ここで該脂肪酸成分
対  該シェラックの重量比は、５：９５〜９５：５であり、さらにここで該コーティング組成物は、２５℃において０．０２気圧（１５．９トル）より高い平衡蒸気圧を有する１０重量％以下の揮発性のキャリア液体を含む、シェラックコーティング組成物。
（項目２）
前記脂肪酸成分  対  前記シェラックの重量比は、５：９５〜５０：５０である、項目１に記載のシェラックコーティング組成物。
（項目３）
前記シェラックコーティング組成物は、５重量％以下の揮発性のキャリア液体を含む、項目２に記載のシェラックコーティング組成物。
（項目４）
前記脂肪酸成分は、遊離脂肪酸、脂肪酸と８個以下の炭素原子を含むモノアルコールもしくはジアルコールとのエステル、脂肪酸モノグリセリド、脂肪酸ジグリセリド、脂肪酸トリグリセリド、脂肪酸リン脂質、脂肪アルコールおよびこれらの混合物からなる群より選択される、項目１に記載のシェラックコーティング組成物。
（項目５）
前記脂肪酸成分は、遊離脂肪酸、脂肪酸モノグリセリド、脂肪酸ジグリセリド、脂肪酸トリグリセリド、およびこれらの混合物からなる群より選択される、項目４に記載のシェラックコーティング組成物。
（項目６）
前記脂肪酸成分は、遊離脂肪酸である、項目５に記載のシェラックコーティング組成物。
（項目７）
前記脂肪酸成分は、オレイン酸、ステアリン酸およびパルミチン酸からなる群より選択される、項目６に記載のシェラックコーティング組成物。
（項目８）
前記シェラックコーティング組成物は、室温において粘性の液体または半固体のペーストの状態にある、項目１に記載のシェラックコーティング組成物。
（項目９）
前記シェラックコーティング組成物は、室温において固体状態にあり、さらに該シェラックコーティング組成物は、４０℃〜１２０℃の軟化点を有する、項目１に記載のシェラックコーティング組成物。
（項目１０）
前記シェラックコーティング組成物は、６０℃〜９０℃の軟化点を有する、項目９に記載のシェラックコーティング組成物。
（項目１１）
前記シェラックコーティング組成物は、脂肪酸成分以外のシェラック可塑剤、脂肪酸成分以外のシェラック重合抑制剤、脱粘着剤、着色剤、共フィルム形成剤、矯味矯臭剤、および保存剤からなる群より選択される１もしくはこれより多くのさらなる成分を含む、項目１に記載のシェラックコーティング組成物。
（項目１２）
前記シェラックコーティング組成物は、該コーティング組成物によって生成されるコーティングが食品適合性であるように選択される、項目１に記載のシェラックコーティング組成物。
（項目１３）
基質上にシェラックコーティングを提供するためのプロセスであって、該基質に項目１に記載のコーティング組成物を適用する工程を包含するプロセス。
（項目１４）
前記シェラックコーティング組成物における前記脂肪酸成分  対  前記シェラックの重量比は、５：９５〜５０：５０である、項目１３に記載のプロセス。
（項目１５）
前記シェラックコーティング組成物は、５重量％以下の揮発性のキャリア液体を含む、項目１３に記載のプロセス。
（項目１６）
前記脂肪酸成分は、遊離脂肪酸、脂肪酸モノグリセリド、脂肪酸ジグリセリド、脂肪酸トリグリセリド、およびこれらの混合物からなる群より選択される、項目１３に記載のプロセス。
（項目１７）
前記脂肪酸成分は、遊離脂肪酸である、項目１６に記載のプロセス。
（項目１８）
前記シェラックコーティング組成物は、室温において粘性の液体または半固体のペーストの状態にある、項目１３に記載のプロセス。
（項目１９）
前記シェラックコーティング組成物は、室温において固体状態にあり、さらに該シェラックコーティング組成物は、４０℃〜１２０℃の軟化点を有する、項目１３に記載のプロセス。
（項目２０）
前記シェラックコーティング組成物は、噴霧、浸漬、被覆、キャスティング、押し出しコーティング、パンコーティングおよびローラーコーティングのうちの少なくとも１つによって前記基質に適用される、項目１３に記載のプロセス。
（項目２１）
項目１３のプロセスによって作製される、コーティングされた物品。
（項目２２）
前記基質は、ベーカリー製品である、項目２１に記載のコーティングされた物品。
（項目２３）
前記基質は、アイスクリームコーンまたはワッフルである、項目２２に記載のコーティングされた物品。
【発明を実施するための形態】
【０００７】
（詳細な説明）
（定義）
本開示の目的のために、「コーティング組成物」は、基質上にコーティングを形成するために使用され得る組成物をいうが、基質上のコーティングの形態に既にある組成物を排除する。よって、例えば、コーティング組成物は、例えば、完成したコーティングを形成するために、基質上に注がれるかもしくは噴霧され得るコーティング液体の形態にあり得る。さらに、コーティング組成物はまた、固体（例えば、粉末、粗い顆粒、フレークまたはさらには大きな固体ブロック）の形態にあり得、これらは、このようなコーティング液体を形成するために溶融され得る。しかし、本開示の目的のために、「コーティング組成物」は、このようなコーティング液体によって生成されるコーティングをいうのではないと理解される。よって、例えば、基質上でキャストされ、かつその基質上に残っているフィルムは、本開示の状況では「コーティング組成物」ではない。なぜならそれは、完成したコーティングの形態であるからである。しかし、その同じフィルムがその基質から除去される場合、それは、新たなコーティングを、例えば、融解などによって形成するために少なくとも使用され得るのであれば、「コーティング組成物」と見做される。
【０００８】
また、コーティング組成物に言及して「液体」とは、上記コーティング組成物が、水平な基質上に置かれかつ静置された後に、その基質上に連続して密着したコーティングを形成するように、十分に低い粘性を有することを意味する。また、本開示の状況で「連続」しているコーティングとは、不連続の塊または領域の形態で基質上に存在するのではなく、むしろ融合した塊として存在するコーティングを意味する。さらに、本開示の状況において「密着」したコーティングとは、穴およびピンホールのないコーティングを意味する。
【０００９】
（シェラック樹脂）
シェラックは、メスのラックカイガラムシの分泌物から得られる、天然に存在する熱可塑性樹脂である。シェラックは、特性の顕著な組み合わせを示し、これは、シェラックを理想的なバリアコーティングにし、これら特性としては、酸素、水蒸気、ＣＯ２、エチレンおよび種々の臭気への透過性の低さ、低い脂質溶解性、優れた色および優れた透明性が挙げられる。その主成分は、アロイリット酸およびシェロール酸である。
【００１０】
商業的には、シェラックは、２つの異なるタイプにおいて入手可能である（漂白シェラックおよびオレンジシェラック）。さらに、これらシェラックはともに、精製（すなわち、脱ワックス済み）バージョンおよび未精製（通常）バージョンにおいて入手可能である。さらに、シェラックのこれら４種の異なるバラエティーの各々は、異なる物理的形態、例えば、固体フレーク、ならびに水性および／またはアルコール溶液において入手可能である。さらに、これら異なるバラエティーのうちのいくつかはまた、異なるグレードで入手可能である。例えば、脱ワックス済みオレンジシェラックは、黄色から赤色までの範囲に及ぶ種々の異なるグレードで入手可能である。
【００１１】
シェラックは、シードラック（昆虫分泌物）からくずを除去し、次いで、このシードラックをさらに加工処理して、所望の生成物を得ることによって、シードラックから得られる。米国特許第６，３４８，２１７号（その開示全体は、本明細書に参考として援用される）に記載されるように、漂白シェラックは、シードラックを水性アルカリ物質中で溶解し、次いで、漂白剤（例えば、次亜塩素酸ナトリウム）を添加することによって作製される。そのようにして得られる生成物は、次いで、沈殿および乾燥させて、通常の漂白シェラックを生じる。あるいは、その溶解された漂白シェラックは、公知の技術によって精製されて、そのワックス含有物を除去し得、その後、沈殿および乾燥させ、それによって、脱ワックス済み漂白シェラックを生じる。対照的に、通常のオレンジシェラックは、シードラックを融解し、その不溶物をふるいにかけ、次いで、固化させ、そのようにして得られた生成物をフレーク状にすることによって作製される。それに対して、脱ワックス済みオレンジシェラックは、シードラックをアルコールに溶解し、その不溶物を濾し、ワックス状粒子を濾過して除き、そのようにして得られた溶液を、活性炭を通過させて、固化およびフレーク状にする前に脱色することによって作製される。
【００１２】
これら異なる形態のシェラックは、幾分異なる融解点を有する。不運なことに、シェラックのこれら形態のうちの全ては、それらの融解点を超えて加熱される場合には、容易に重合する。従って、コーティング組成物をシェラックから生成する場合に、揮発性のキャリア液体中にシェラックを溶解または分散させることは必須である。この目的のために使用され得る適切なキャリア液体の例としては、水、種々のアルコール（例えば、メタノール、エタノール、イソプロパノールなど）、種々のケトン（例えば、アセトン、メチルエチルケトンなど）、種々のグリコール（例えば、プロピレングリコールなど）、種々のグリコールエーテル、種々のエステル（例えば、酢酸エチル）などが挙げられる。概して、これら揮発性のキャリア液体は、０．０２気圧（１５．９トル）より高い平衡蒸気圧を有する。例えば、２５℃における水の代表的平衡蒸気圧は、０．０３気圧（２２．８トル）であり、２５℃でのエチルアルコールの代表的平衡蒸気圧は、０．０７７気圧（５８．５トル）であり、２５℃での２−プロパノールの代表的平衡蒸気圧は、０．０５９気圧（４４．８トル）である。
【００１３】
本発明によれば、このような揮発性のキャリア液体を使用することは回避される。なぜならそれらの融解点を超えて加熱される場合のシェラックの全ての市販の形態およびグレードの重合は、以下でさらに考察されるように、シェラックと脂肪酸成分とをブレンドすることによって阻害され得ることが見出されたからである。このことは、これら揮発性のキャリア液体に感受性であるコーティング基質と関連して特に重要である。なぜなら上記基質とこれらキャリア液体との接触が完全に回避され得るからである。このような基質の例としては、ベーカリー製品（例えば、ビスケット、クッキー、ウエハース、ワッフルおよびアイスクリームコーン）、ならびに種々の水感受性乾燥製品（例えば、穀粉、穀物、種子およびある種のナッツ）が挙げられる。
【００１４】
これは、揮発性の有機化合物の使用を排除するという点でも重要である。従来のシェラックコーティング組成物を作製するために通常使用されるエタノールおよび他の有機液体は、可燃性が高く、関連の連邦法・規則および州法・規則の下で、揮発性有機化合物（ＶＯＣ）として分類される。従って、そのキャリア液体としてこれらＶＯＣのうちの１もしくはこれより多くで製剤化されたシェラックコーティング組成物を使用する場合には、かなりの配慮および費用を負わなければならない。これらの問題は、本発明によって完全に回避され得る。なぜならこれらＶＯＣは、完全に不要であるからである。
【００１５】
本発明のシェラックコーティング組成物のさらに別の重要な特徴は、これら組成物が生成するシェラックコーティングが「かぶり」に高い耐性があることである。当該分野で認識されるように、従来のシェラックコーティング組成物から作製されたシェラックコーティングが水に曝される場合、それらはしばしば、「かぶり」として当該分野で公知の重大な白っぽい濁りを発生させる。この問題は、本発明によれば本質的に回避される。なぜなら本発明のシェラックコーティング組成物によって生成されるシェラックコーティングは、このかぶりという現象に十分に耐性があるからである。
【００１６】
（脂肪酸成分）
脂肪酸は、その炭素鎖が４〜２８個の炭素原子を含む脂肪族カルボン酸である。脂肪酸は、飽和されていてもよいし、１個、２個、３個、４個またはこれより多くのエチレン性不飽和基で不飽和であってもよい。脂肪族テールが６個より少ない炭素原子を含む脂肪酸は、一般に、短鎖脂肪酸（ＳＣＦＡ）と見做される。脂肪族テールが６〜１２個の炭素原子を含む脂肪酸は、一般に、中鎖脂肪酸（ＭＣＦＡ）と見做される。脂肪族テールが１３〜２１個の炭素原子を含む脂肪酸は、一般に、長鎖脂肪酸（ＬＣＦＡ）と見做される。脂肪族テールが２２個またはこれより多くの炭素原子を含む脂肪酸は、一般に、超長鎖脂肪酸（ＶＬＣＦＡ）と見做される。大部分の天然に存在する脂肪酸は、偶数の炭素原子を有する。全てのこのような脂肪酸は、本発明のシェラックコーティング組成物の脂肪酸成分として使用され得る。
【００１７】
上記の「遊離」脂肪酸に加えて、多くの脂肪酸誘導体がまた、この目的のために使用され得る。例としては、このような遊離脂肪酸と、８個以下の炭素原子を含むモノアルコールまたはジアルコールとのエステル、脂肪酸モノグリセリド、脂肪酸ジグリセリド、脂肪酸トリグリセリド、脂肪酸リン脂質、脂肪アルコールおよびこれらの混合物が挙げられる。遊離脂肪酸とモノアルコールまたはジアルコールとのエステル、ならびに脂肪酸モノグリセリド、ジグリセリドおよびトリグリセリドは、興味深い一方で、遊離脂肪酸、および特に、オレイン酸、ステアリン酸およびパルミチン酸は、特に興味深い。
【００１８】
産業界で十分に理解されているとおり、これら遊離脂肪酸およびアナログは、多くの異なるグレード（例えば、食品グレード、工業グレードなど）で入手可能である。これら異なるグレードの全てが、本発明において使用され得、特定の適用のために選択された特定のグレードが、その適用に適用可能な法規を遵守することは、当然のことながら望ましい。
【００１９】
（さらなる成分）
シェラックおよび脂肪酸成分に加えて、本発明のシェラックコーティング組成物はまた、これらコーティング組成物の特性、ならびにこれら組成物が生成するコーティングを改善するためにさらなる成分を含み得る。
【００２０】
例えば、本発明のシェラックコーティング組成物は、シェラックの重合を遅らせるのを助けるために、重合抑制剤を含み得る。重合抑制剤の例としては、水酸化ナトリウム、水酸化カリウムおよび酢酸カリウムが挙げられる。
【００２１】
さらに、本発明のシェラックコーティング組成物は、有機物起源（すなわち、植物または動物起源）共フィルム形成剤を含み得る。例としては、以下が挙げられる：ある種の微結晶性セルロース；ワックス（例えば、パラフィンワックス、カルナウバ蝋、蜜蝋、キャンデリラ蝋（ｃａｎｄｅｌｉｌａ  ｗａｘ）およびポリエチレンワックス；種々の天然に存在する樹脂（例えば、木製樹脂（ｗｏｏｄ  ｒｅｓｉｎ））；およびクマロン−インデン；ならびに種々のタンパク質（トウモロコシ由来ゼイン（ａ−ゼイン、ｂ−ゼインおよび／またはｖ−ゼイン）、コムギグルテン、ダイズタンパク質、ラッカセイタンパク質、ケラチン、コラーゲン、ゼラチン、ミルクタンパク質（カゼイン）およびホエイタンパク質が挙げられる）。
【００２２】
本発明のシェラックコーティング組成物はまた、上記の水蒸気耐性特性を示さない有機物起源のフィルム形成材料を含むフィルム形成剤の他のタイプを含み得る。例としては、微結晶性セルロース；デンプンおよび誘導体（例えば、生デンプン、加工デンプン、α化デンプン、デキストリン、マルトデキストリンコーンシロップスクロース（ｍａｌｔｏｄｅｘｔｒｉｎ  ｃｏｒｎ  ｓｙｒｕｐ  ｓｕｃｒｏｓｅ）、デキストロース／フルクトースならびに糖ポリオール）；押し出しガム（ｅｘｔｒｕｄａｔｅ  ｇｕｍ）（例えば、アラビアガム、ガティガム、カラヤガムおよびトラガカントガム）；種子ガム（例えば、グアールガムおよびローカストビーンガム）；微生物発酵ガム（例えば、キサンタン、ゲランガム（ｇａｌｌａｎ  ｇｕｍ）およびキトサン）；海藻抽出物（例えば、アガー、アルギネート、カラギーナンおよびファーセレラン（ｆｕｒｃｅｌｌａｒａｎ）；ならびにペクチンが挙げられる。
【００２３】
本発明のシェラックコーティング組成物はまた、脂質以外の可塑剤（例えば、ポリエチレングリコール（ＰＥＧ）、ポリプロピレングリコール（ＰＰＧ）など）；着色剤（例えば、有機顔料および無機顔料）、染料および他の天然に存在する着色剤；矯味矯臭剤および保存剤を含み得る。
【００２４】
粉末形態にある場合に、基質へのそれらの適用を補助するために、本発明のシェラックコーティング組成物はまた、従来の流動コントロール剤（例えば、シリケート、ステアレートなど）を含み得る。
【００２５】
これら種々のさらなる成分の混合物は、当然のことながら、使用され得る。
【００２６】
（製造法）
本発明のシェラックコーティング組成物は、脂肪酸成分をシェラックの融解点より高く加熱し、次いで、上記脂肪酸成分にシェラックを（好ましくは粉砕した固体の形態にあり、そして好ましくは少しずつ）連続して加熱しながら添加し、均一なブレンドが得られるまで混合することによって、容易に作製され得る。任意のさらなる成分が、この時点で好ましくは添加されるが、それらは、望ましい場合には、より早く添加されてもよい。
【００２７】
本発明のシェラックコーティング組成物が、押し出しコーティングによって基質に適用されることを意図される場合、それが作製され得る別の方法は、その成分を一緒に、押し出し機に供給するために使用される共通供給ホッパーの中で合わせることによるか、または代わりに、これら成分を別個の供給ホッパーによって押し出し機に供給する（これらの成分は、融解し、これら物質をコーティングされる上記基質の上に置かれるときに押し出し機の内部で一緒にブレンドされる）ことによる。
【００２８】
（成分の割合および特性）
本発明のシェラックコーティング組成物中のシェラックおよび脂肪酸成分の相対量は、広く変動し得、本質的には、任意の量が使用され得る。通常は、脂肪酸成分  対  シェラックの重量比は、５：９５〜９５：５の間である。これらの広い限界内では、脂肪酸成分およびシェラックの合わせた量に基づいて、８０重量％以下の脂肪酸成分を含むシェラックコーティング組成物が興味深く、同じ基準で６５重量％以下の脂肪酸成分、５０重量％以下の脂肪酸成分、４５重量％以下の脂肪酸成分、４０重量％以下の脂肪酸成分、３５重量％以下の脂肪酸成分およびさらには３０重量％以下の脂肪酸成分を含むそれら組成物は、より興味深い。通常は、脂肪酸成分  対  シェラックの重量比は、１０：９０〜５０：５０の間である。
【００２９】
さらなる成分が本発明のシェラックコーティング組成物中に含まれる場合、本発明のシェラックコーティング組成物中のこれらさらなる成分の合計量（濃度）は、コーティング組成物全体の重量に基づいて、望ましくは２５重量％以下である。より望ましくは、本発明のシェラックコーティング組成物中のこれらさらなる成分の合計量（濃度）は、１５重量％以下、１０重量％以下、５重量％以下、２重量％以下、１重量％以下またはさらには０．５重量％以下である。
【００３０】
上記で示されるように、本発明のシェラックコーティング組成物は、２５℃において０．０２気圧（１５．９トル）より高い平衡蒸気圧を有する揮発性のキャリア液体を含まないか、または本質的に含まないかのいずれかである。従って、本発明のシェラックコーティング組成物は、水（２５℃において０．０３気圧／２３．８トルの蒸気圧）、エチルアルコール（２５℃において０．０７７気圧／５９トルの蒸気圧）および２−プロパノール（２５℃において０．０５９気圧／４５トルの蒸気圧）を含まないか、または本質的に含まないかのいずれかである。この状況において「本質的に含まない」とは、本発明のシェラックコーティング組成物が、１０重量％以下の上記揮発性のキャリア液体を含むことを意味する。しかし、より一般的には、本発明のシェラックコーティング組成物は、５重量％以下、２重量％以下、１重量％以下、０．５重量％以下、またはさらには０．１重量％以下のこのような揮発性のキャリア液体を含む。にもかかわらず、上記組成物をこれらが含むシェラック成分の融解点より高く加熱することによって、上記組成物はコーティング目的のために液体状態へと容易に変換され得る。
【００３１】
先に示されるように、本発明によれば、本発明のシェラックコーティング組成物の脂肪酸成分が重合インヒビターとして作用し、それによって、高温へと加熱される場合にこれら組成物のシェラック成分の重合を阻害することが見出された。結果として、揮発性のキャリア液体を本質的に含まないが、単純な加熱によって有効なコーティング組成物として働くために十分液体になり得る新たなシェラックコーティング組成物が提供される。
【００３２】
本発明のシェラックコーティング組成物の物理的形態は、広く変動し得る。シェラックおよび脂肪酸成分の相対量、脂肪酸成分のタイプおよび選択肢的なさらなる添加物のタイプ（あるとすれば）に依存して、本発明のシェラックコーティング組成物は、粘性の液体、ペースト状の半固体状態（すなわち、重力によって流動するには粘性過ぎるが、いずれにしても硬い固体ではない）（例えば、室温においてはバターもしくは蜜蝋または固体の硬い塊）の形態をとり得る。さらに、固体状態にある場合、それらは、大きな固体ブロック、大きな塊（ｃｈｕｎｋ）、粒状固体、微細粉末、およびさらには基質からキャストフィルムを除去することによって精製される薄いフィルムの範囲に及ぶ任意の構造を想定し得る。さらに、室温において固体状態にある場合、それらは、融解点または軟化点の広い範囲（代表的には、１０℃〜９０℃の範囲に及ぶ）を想定し得る。この広い範囲内では、少なくとも２０℃、少なくとも３０℃、少なくとも４０℃、および少なくとも５０℃の融解点または軟化点を示すものは、より興味深い。
【００３３】
本発明のシェラックコーティング組成物によって生成されるシェラックコーティングの物理的特性および化学的特性はまた、これらコーティング組成物中に含まれる、シェラックおよび脂肪酸成分の相対量、脂肪酸成分のタイプならびに選択肢的なさらなる添加物のタイプ（あるとすれば）に依存して、広く変動し得る。これら変数の適切な選択によって、熟練したシェラック化学者は、従来技術によって作製されたシェラックコーティングと同じまたは本質的に同じ硬度、可撓性、バリア特性および他の特性を有するシェラックコーティング組成物を生成するにあたって、困難性は全く有しないはずである。
【００３４】
（基質）
本発明のシェラックコーティング組成物は、以前にシェラックコーティングとともに提供された任意のおよび全てのタイプの基質上にシェラックコーティングを提供するために使用され得る。例えば、本発明のシェラックコーティング組成物は、産業用基質（例えば、木、金属、プラスチックなど）上にシェラックコーティングを提供するために使用され得る。さらに、食用基質（リンゴ、ナシなどのような果物；野菜：ビスケット、クッキー、ウエハース、ワッフル、アイスクリームコーンおよび他のドウベースの製品のようなベーカリー製品；板チョコレート（ｓｏｌｉｄ  ｃｈｏｃｏｌａｔｅ  ｂａｒｓ）、香錠（ｐａｓｔｉｌｌｅ）などのようなキャンディー、ならびにチョコレートでコーティングまたは覆われた製品、チョコレートでコーティングされたビスケットおよびクッキー；丸剤、トローチなどのような医薬が挙げられる）がまた、本発明のシェラックコーティング組成物でコーティングされ得、当然のことながら、この目的のためには、食品グレードの成分および加工処理装置を使用することが望ましい。食品および／または医薬と接触した状態になることが意図された製品（例えば、ファイバーボックスボード（ｆｉｂｅｒ  ｂｏｘ  ｂｏａｒｄ）、食品サービストレイ、家庭用品など）はまた、本発明のシェラックコーティング組成物でコーティングされ得、繰り返しになるが、この目的のためには、食品の接触が認められたグレードの成分および加工処理装置を使用することが望ましい。
【００３５】
本発明の一実施形態において、本発明のシェラックコーティング組成物は、キャスティングされた自立式フィルムを形成するために使用され得る。この実施形態において、他の類似物質からキャスティングされた自立式フィルムを生成するために使用される従来の基質は、この目的のために使用され得る。
【００３６】
（適用方法）
本発明のシェラックコーティング組成物は、任意の適切なコーティング技術によって基質に適用され得、その技術の例としては、噴霧（旧来の噴霧技術および静電スプレー技術の両方）、浸漬、被覆（ｅｎｒｏｂｉｎｇ）、キャスティング、押し出しコーティング、パンコーティングおよびローラーコーティングが挙げられる。通常は、これは、本発明のコーティング組成物が、室温において固体状態にある場合には、コーティング組成物をその基質へと適用する前に液体状態を呈するまで上記組成物が加熱される必要があることを意味する。よって、例えば、本発明のコーティング組成物が浸漬、被覆、キャスティング、熱溶融噴霧、ローラーコーティング、またはいくつかのタイプのパンコーティング技術によって適用される場合、上記コーティング組成物は通常、これが適用される前に液体状態へと加熱される。本発明のシェラックコーティング組成物の脂肪酸成分は、これら組成物におけるシェラック成分の重合を阻害するので、これは、ほとんどまたは全く懸念はない。
【００３７】
ある種の適用において、本発明のシェラックコーティング組成物は、コーティングプロセスの一部として液体状態へと加熱され得る。これは、例えば、本発明のシェラックコーティング組成物が押し出しコーティング技術によって適用される場合に起こり得る。さらに、これは、本発明のシェラックコーティング組成物がある種のタイプの噴霧コーティング技術によって、例えば、融解噴霧を介してまたは乾燥粉末の形態での上記組成物の静電スプレーによって、適用される場合にも起こり得る。これは、粒子形態にある本発明のシェラックコーティング組成物が、基質における潜熱が粒子を融解し、それによってコーティングを形成するように、事前に十分に加熱された基質に適用される場合にも起こり得る。いくつかの状況では、さらなる加熱工程は、必要であれば粉末が適用された後に、上記基質を加熱に供するために使用され得る。加熱は、必要な場合に適用する前および後の両方で起こり得る。
【００３８】
ベーカリー製品基質（例えば、ビスケット、クッキー、ウエハース、コーン、および他のドウベースの製品）に直接適用される場合の本発明のコーティング組成物の特定の利点は、下にある基質のパリパリ感が保存されることである。これは、従来のシェラックコーティング組成物がこのようにして使用される場合には、保存することは困難または不可能である。なぜなら上記コーティング組成物中のキャリア液体は、上記ベーカリー製品基質によって通常は吸収されるからである。この問題は、本発明のシェラックコーティング組成物がキャリア液体を全く含まないので、本発明のシェラックコーティング組成物が使用される場合に排除される。
【００３９】
別の適用において、本発明のコーティング組成物は、基質の表面に付加される成分のための接着剤、またはキャリアとして使用される。例えば、種々の食品補助剤（ｆｏｏｄ  ａｄｊｕｖａｎｔ）（例えば、薬物、医薬、ワクチン、補助食品（ｆｏｏｄ  ｓｕｐｐｌｅｍｅｎｔ）など）は、多くの異なるタイプの食品基質（例えば、全粒穀物、パン、穀粉、および他の食品品目）へと、それらを、食品補助剤で栄養強化された本発明のコーティング組成物でコーティングすることによって付加され得る。
【００４０】
最後に、本発明のコーティング組成物は、微細粉末の形態にある場合、上記組成物と処理される基質のバッチ（例えば、錠剤、菓子など）とを、基質上につや出しされた表面が生じるように、これら材料間で十分な摩擦を生じるパニング装置（ｐａｎｎｉｎｇ  ｅｑｕｉｐｍｅｎｔ）または転倒混和装置（ｔｕｍｂｌｉｎｇ  ａｐｐａｒａｔｕｓ）のような適切な混合デバイス中で合わせることによって、研摩剤としても使用され得る。このバフがけプロセス（ｂｕｆｆｉｎｇ  ｐｒｏｃｅｓｓ）は、つや出し効果を付加し、同様に滑り特性、水分へのバリアなどを提供するコーティングを生成して、基質の表面特性を増強し得る。
【実施例】
【００４１】
（作業実施例）
実施例１
以下の熱融解ブレンドを調製した：
【表１】
0006710688.tif 000002
【００４２】
上記の表１に列挙されるブレンドを調製するために、各組成物の脂肪酸を、精製（脱ワックス済み）オレンジシェラックの融解点より高く、適切な容器（適切なサイズのアルミニウムパンまたはガラスビーカー）中で加熱した。ゆっくりと混合しながら、脱ワックス済みオレンジシェラックを溶融し、段階的様式で溶融した脂肪酸へとブレンドした。このときから、その溶融したブレンドを冷却させて、その固相において本発明の熱溶融ブレンドを形成した。
【００４３】
各ブレンドは、不透明な半展性固体を生じ、その融解点より高く再加熱した際には溶融状態へと戻ることができた。上記の熱溶融ブレンドの軟化点は、約６０℃〜８５℃の範囲に及んだ。
【００４４】
実施例２
以下の熱融解ブレンドを調製した：
【表２】
0006710688.tif 000003
【００４５】
上記の表２に列挙されるブレンドを調製するために、その選択した脂肪酸を、各例において使用したシェラックタイプの融解点より高く、適切な容器（適切なサイズのアルミニウムパンまたはガラスビーカー）中で加熱した。ゆっくりと混合しながら、適切な量のシェラックを融解し、段階的様式で溶融した脂肪酸へとブレンドした。このときから、その溶融したブレンドを冷却させて、その固相において本発明の各熱融解ブレンドを形成した。各ブレンドは、不透明な、さらなる使用のために半展性の固体を生じる。
【００４６】
実施例３
４３重量部の脱ワックス済みオレンジシェラックおよび５７重量部の、オレイン酸とステアリン酸との混合物を含む熱融解ブレンドを、実施例１および２に関して上記で記載される同じ手順によって調製した。この溶融生成物を、最終製品を外すのに適切なカード用紙のコーティング済みシートへと塗布した。その後、その製品を、固体状態へと冷却させた。そのように形成された固体製品を、次いで、その基質から除去し、およそ１平方インチ（約６４５ｍｍ２）サイズの大きなフレークへとすり潰した。
【００４７】
実施例４
上記実施例３において生成されたフレークの一部を、ワックスの噴霧適用のために設計された（Ｇｌｕｅ  Ｍａｃｈｉｎｅｒｙ  Ｃｏｒｐｏｒａｔｉｏｎによって供給される）加熱融解スプレーガンの供給チャンバへと入れ、設定温度において１０分の期間にわたって融解させた。
【００４８】
融解後、上記組成物を、上記コーティングされる食用基質の合計乾燥重量のうちの約１８％という適用率で、食用ワッフルコーン基質上に噴霧した。次いで、その適用した組成物を、室温へと冷却させ、それによって、固体シェラックコーティングを形成し、特別のまたは増強された特性（増強された物理的外見、液体（例えば、水、ミルクおよび溶けたアイスクリーム）およびこのような液体から発せられる蒸気の透過への増強された耐性のような増強された強いおよび増強されたバリア特性の範囲に及ぶ）を有する基質を提供する。
【００４９】
ごくいくつかの実施形態が上記で記載されてきたが、多くの改変が本発明の趣旨および範囲から逸脱することなく行われ得ることは、認識されるものとする。全てのこのような改変は、本発明の範囲内に含まれることが意図され、本発明の範囲は、以下の特許請求の範囲によってのみ限定されるべきである。